(57)【特許請求の範囲】
【請求項１】
前方主面及び後方主面を有するフォトクロミック眼鏡レンズであって、
（ｉ）フォトクロミック基板と、
（ｉｉ）前記フォトクロミック眼鏡レンズの前記前方主面に形成された１つ以上の層を含むフィルタと、を具備し、
前記フィルタは、７００ｎｍ以下の全厚を有し、且つ、前記前方主面に対し、
−  ０°〜１５°の入射角に対して、３３０ナノメートル〜３８０ナノメートルの波長にわたり、４０％以下であるＵＶＡにおける平均反射率（Ｒm,UVA）、
−  ０°〜１５°の入射角に対して、４２０ナノメートル〜４５０ナノメートルの波長にわたり、５％以上である青色における平均反射率（Ｒm,B）、
−  ０°〜１５°の入射角に対するスペクトル反射率曲線であって、
−  ４３５ナノメートル未満の波長で最大反射率を有し、且つ、
−  ７０ナノメートル以上の半値全幅（ＦＷＨＭ）を有するスペクトル反射率曲線、及び、
−  ０°〜１５°の入射角に対して、関係式Δspectral＝１−［Ｒ0°~15°（４８０ｎｍ）／Ｒ0°~15°（４３５ｎｍ）］によりパラメータΔspectralが０．８以上であるように定義される、パラメータΔspectralであって、
−  Ｒ0°~15°（４８０ｎｍ）が、対象とする入射角における４８０ナノメートルの波長での前記前方主面の反射率の値を表し、
−  Ｒ0°~15°（４３５ｎｍ）が、対象とする入射角における４３５ナノメートルの波長での前記前方主面の反射率の値を表す、
パラメータΔspectral、という特性をもたらす、フォトクロミック眼鏡レンズ。
【請求項２】
前記フィルタが６００ナノメートル以下の全厚を有する、請求項１に記載のフォトクロミック眼鏡レンズ。
【請求項３】
前記ＵＶＡにおける平均反射率（Ｒm,UVA）が５％以上である、請求項１又は２に記載のフォトクロミック眼鏡レンズ。
【請求項４】
前記フィルタが１１以下の層を含む干渉フィルタである、請求項１〜３のいずれか１項に記載のフォトクロミック眼鏡レンズ。
【請求項５】
前記フィルタの各層の個々の厚さが２００ナノメートル以下である、請求項１〜４のいずれか１項に記載のフォトクロミック眼鏡レンズ。
【請求項６】
前記青色における平均反射率（Ｒm,B）が１０％以上である、請求項１〜５のいずれか１項に記載のフォトクロミック眼鏡レンズ。
【請求項７】
最大反射率が４１０ｎｍ以下の波長で得られる、請求項１〜６のいずれか１項に記載のフォトクロミック眼鏡レンズ。
【請求項８】
半値全幅（ＦＷＨＭ）が７５ナノメートル以上である、請求項１〜７のいずれか１項に記載のフォトクロミック眼鏡レンズ。
【請求項９】
前記半値全幅が１５０ナノメートル以下である、請求項１〜８のいずれか１項に記載のフォトクロミック眼鏡レンズ。
【請求項１０】
０°〜１５°の入射角に対して、３８０ナノメートル〜７８０ナノメートルの波長にわたり、前記前方主面からの平均光反射率（Ｒv）が２．５％以下である、請求項１〜９のいずれか１項に記載のフォトクロミック眼鏡レンズ。
【請求項１１】
前記フィルタが、前記前方主面に、
−  ０°〜１５°の入射角θ、及び３０°〜４５°の入射角θ’に対して、関係式Δangular＝１−［Ｒθ’（４３５ｎｍ）／Ｒθ（４３５ｎｍ）］により定義されるパラメータΔangularであって０．６以上のパラメータΔangularを有し、
−  Ｒθ（４３５ｎｍ）は、前記フィルタを含む主面の入射角θに対して４３５ナノメートルの波長での反射率の値を表し、
−  Ｒθ’(４３５ｎｍ）は、前記フィルタを含む主面の入射角θ’に対して４３５ナノメートルの波長での反射率の値を表す
という追加的な特性をもたらす、請求項１〜１０のいずれか１項に記載のフォトクロミック眼鏡レンズ。
【請求項１２】
前記フィルタが、前記前方主面に、
−  ０°〜１５°の入射角に対して３５％以下である、４００ナノメートル〜４５０ナノメートルの波長にわたる４００ナノメートル〜４５０ナノメートルの平均反射率（Ｒm,400nm~450nm）を有している
という追加的な特性をもたらす、請求項１〜１１のいずれか１項に記載のフォトクロミック眼鏡レンズ。
【請求項１３】
前記フォトクロミック基板が、フォトクロミック化合物でコーティングされた透明基板を含んでいる、請求項１〜１２のいずれか１項に記載のフォトクロミック眼鏡レンズ。
【請求項１４】
１つ以上の層から形成されたフィルタであって、前記フィルタの厚さが７００ナノメートル以下であり、且つ透明基材の主面の１つに適用された前記フィルタが、透明基材の前記主面に対し、
−  ０°〜１５°の入射角に対して３１％未満である、３３０ナノメートル〜３８０ナノメートルの波長にわたるＵＶＡにおける平均反射率（Ｒm,UVA）、
−  ０°〜１５°の入射角に対して５％以上である、４２０ナノメートル〜４５０ナノメートルの波長にわたる青色における平均反射率（Ｒm,B）、
−  ０°〜１５°の入射角に対するスペクトル反射率曲線であって、
−  ４３５ナノメートル未満の波長で最大反射率を有し、且つ、
−  ７０ナノメートル以上の半値全幅（ＦＷＨＭ）を有するスペクトル反射率曲線、及び、
−  ０°〜１５°の入射角に対して、関係式Δspectral＝１−［Ｒ0°~15°（４８０ｎｍ）／Ｒ0°~15°（４３５ｎｍ）］によりパラメータΔspectralが０．８以上であるように定義される、パラメータΔspectralであって、
−  Ｒ0°~15°（４８０ｎｍ）が、対象とする入射角における４８０ナノメートルの波長で前方主面の反射率の値を表し、
−  Ｒ0°~15°（４３５ｎｍ）が、対象とする入射角における４３５ナノメートルの波長で前方主面の反射率の値を表す
パラメータΔspectral、という特性をもたらすことを特徴とする、１つ以上の層から形成されたフィルタ。
【請求項１５】
前記フィルタの各層の個々の厚さが２００ナノメートル以下である、請求項１４に記載のフィルタ。
【請求項１６】
前記フィルタの半値全幅が７６ｎｍ以上且つ１５０ｎｍ以下である、請求項１４又は１５に記載のフィルタ。
【請求項１７】
０°〜１５°の入射角に対して、３８０ナノメートル〜７８０ナノメートルの波長にわたり、前記フィルタを含む前記透明基材の主面からの平均光反射率（Ｒv）が２．５％以下である、請求項１４〜１６のいずれか１項に記載のフィルタ。
【請求項１８】
請求項１〜１３のいずれか１項に記載の少なくとも１つのフォトクロミック眼鏡レンズ、又は請求項１４〜１７のいずれか１項に記載の少なくとも１つのフィルタを含む眼鏡。
【発明の詳細な説明】
【技術分野】
【０００１】
本発明は眼鏡光学の分野に関する。
【０００２】
より具体的には、フォトクロミック基板を含む眼鏡レンズであって、その前方主面が、眼鏡レンズのフォトクロミック性能を低下させることなく眼鏡着用者の網膜に対する青色光の光毒性の影響を減少させるべく意図された光学フィルタを含む眼鏡レンズに関する。
【背景技術】
【０００３】
本特許出願の全体を通じて、値、特に波長及び入射角の範囲に言及している。「値ｘとｙの間に含まれる」という表現は「ｘからｙまでの範囲」を意味し、限界ｘ及びｙが当該範囲に含まれているものと理解されたい。
【０００４】
肉眼で見える光は、波長が３８０ナノメートル（ｎｍ）から７８０ｎｍ前後である光スペクトルにわたる。約３８０ｎｍ〜５８０ｎｍの当該スペクトルの当該部分は、実質的に青色の高エネルギー光に対応している。
【０００５】
多くの研究（例えば、Ｋｉｔｃｈｅｌ  Ｅ．，「Ｔｈｅ  ｅｆｆｅｃｔｓ  ｏｆ  ｂｌｕｅ  ｌｉｇｈｔ  ｏｎ  ｏｃｕｌａｒ  ｈｅａｌｔｈ」，Ｊｏｕｒｎａｌ  ｏｆ  Ｖｉｓｕａｌ  Ｉｍｐａｉｒｍｅｎｔ  ａｎｄ  Ｂｌｉｎｄｎｅｓｓ  Ｖｏｌ．９４，Ｎｏ．６，２０００、又はＧｌａｚｅｒ−Ｈｏｃｋｓｔｅｉｎ  ｅｔ．ａｌ．，Ｒｅｔｉｎａ  Ｖｏｌ．２６  Ｎｏ．１，ｐｐ．１−４，２００６）に、青色光が目、特に網膜に対し光毒性の影響を及ぼすことが示唆されている。
【０００６】
具体的には、眼球光生物学の研究（Ａｌｇｖｅｒｅ  Ｐ．Ｖ．ｅｔ，ａｌ．，「Ａｇｅ−Ｒｅｌａｔｅｄ  Ｍａｃｕｌｏｐａｔｈｙ  ａｎｄ  ｔｈｅ  Ｉｍｐａｃｔ  ｏｆ  ｔｈｅ  Ｂｌｕｅ  Ｌｉｇｈｔ  Ｈａｚａｒｄ」，Ａｃｔａ  Ｏｐｈｔｈａｌｍｏ．Ｓｃａｎｄ．，Ｖｏｌ．８４，ｐｐ．４−１５，２００６）及び臨床研究（Ｔｏｍａｎｙ  Ｓ．Ｃ．ｅｔ．ａｌ．，「Ｓｕｎｌｉｇｈｔ  ａｎｄ  ｔｈｅ  １０−Ｙｅａｒ  Ｉｎｃｉｄｅｎｃｅ  ｏｆ  Ａｇｅ−Ｒｅｌａｔｅｄ  Ｍａｃｕｌｏｐａｔｈｙ．Ｔｈｅ  Ｂｅａｖｅｒ  Ｄａｍ  Ｅｙｅ  Ｓｔｕｄｙ」，Ａｒｃｈ  Ｏｐｈｔｈａｌｍｏｌ．Ｖｏｌ．１２２，ｐｐ．７５０−７５７，２００４）に、強過ぎる青色光に過度に長い時間露出された場合、加齢性黄斑変性症（ＡＭＤ）等の重大な眼疾患を誘発する恐れがある。
【０００７】
従って、潜在的に有害な青色光、特に有害であることが知られる波長帯域への露出を制限することが推奨される（青色光Ｂ（λ）の有害な機能に関しては特にＩＳＯ規格８９８０−３：２００３（Ｅ）のテーブルＢ１を参照されたい）。
【０００８】
にもかかわらず、約４６５ｎｍ〜４９５ｎｍの当該青色光の一部は、概日周期と呼ばれる生物学的リズムを調整する機構の役割を果たす限り、有益である。
【０００９】
以下では、４６５ｎｍ〜４９５ｎｍの当該青色光を「時間生物学的」であると定義する。
【００１０】
この理由のため、光毒性青色光が網膜まで透過するのを阻止又は制限する眼鏡レンズで両眼を覆うことが推奨される。
【００１１】
４００ｎｍ〜４６０ｎｍの青色光のスペクトルの不都合な部分を、吸収又は反射により所望の範囲の波長の光を部分的に遮断する薄膜を含むレンズにより、少なくとも部分的に減衰させる方法が、例えば特許出願国際公開第２００８０２４４１４号パンフレットにおいて既に提案されている。
【００１２】
更に、当業者は、一方では着用者の視力を良好に保つため、他方では着用者の概日周期のサイクルに悪影響を及ぼさないよう、網膜が受ける有害な青色光の量を最小限に抑えながら、４６５ｎｍよりも高い波長について可視光が効果的に透過されるようにするフィルタを研究に取り組んでいる。
【００１３】
また、３８０ｎｍを下回る紫外光（ＵＶ）が肉眼に極めて有害であることも知られている。
【００１４】
周辺光の強さに応じて色合いが変化するフォトクロミック眼鏡レンズを用いることが知られている。そのようなレンズに用いられる有機フォトクロミック化合物は一般に、およそ３３０ｎｍ〜３８０ｎｍの波長の光スペクトルにわたるＵＶＡ光の影響下で発色する化合物である。
【００１５】
このようなフォトクロミック基板は、当該範囲の波長の光に照射されると暗くなるため、光の可視領域における光透過が減少する。
【００１６】
ＵＶＡ光による基板の照射が減少又は終了すると、フォトクロミック基板は次第に明るくなる。
【００１７】
時間生物学サイクルに顕著な影響を及ぼすことなく、青色光をフィルタするフォトクロミック眼鏡レンズを製造するにはいくつかの問題がある。
【００１８】
主な問題の一つは、フィルタリングが推奨される４２０ｎｍ〜４５０ｎｍの波長が、フィルタリングしてはならない、又は過度にしてはならない３３０ｎｍ〜３８０ｎｍ及び４６５ｎｍ〜４９５ｎｍの波長に近いことである。
【００１９】
一般に、限られた通過帯域を有し、且つ当該通過帯域に反射ピークが集中している選択的な狭帯域フィルタを設計することは可能である。光毒性青色光の網膜までの透過を制限すべく、充分な狭帯域フィルタは、４２０ｎｍ〜４５０ｎｍの間で３０ｎｍの半値全幅、及び４３５ｎｍの中心波長で最大反射率を有していなければならない。
【００２０】
実際には、極めて選択的な狭帯域フィルタは一般に、全厚が大きい、及び／又は、厚さが大きい少なくとも１つの層を含むスタックを含む相当数の誘電層からなる。
【００２１】
そのようなフィルタは、特に真空下で堆積される場合、大量生産に時間を要し且つ高価である。複数の層、フィルタの全厚、及び複数の界面の存在もまた良好な機械的特性の実現を困難にしている。
【００２２】
更に、既に上で述べたように、層の数が制限され、且つ全厚が大量生産に適している狭帯域反射フィルタはスペクトルの選択の幅が狭く、概日周期のサイクルを調整する範囲で光の大部分を反射しがちである。
【発明の概要】
【発明が解決しようとする課題】
【００２３】
従って、本発明の目的の一つは、フォトクロミック基板を含み、且つ周囲環境から生じる光照射の全てを考慮して目が受ける４２０ｎｍ〜４５０ｎｍの波長の光毒性青色光を減少させる反射フィルタを含んでいて、レンズのフォトクロミック機能に顕著な影響を及ぼすことなく、しかも４６５ｎｍ〜４９５ｎｍの波長において優れた透過性を保証する眼鏡レンズを提供することである。
【００２４】
従って、好適には、本発明によるフィルタを、従来の反射防止フィルタの代わりに用いる（例えば、欧州特許第６１４９５７号明細書の例３に述べるような摩耗防止コーティングを含むグレーのＯｒｍａ（登録商標）Ｔｒａｎｓｉｔｉｏｎｓ（登録商標）ＶＩ基板上にＺｒＯ2（２９ｎｍ）／ＳｉＯ2（２２ｎｍ）／ＺｒＯ2（６８ｎｍ）／ＩＴＯ（７ｎｍ）／ＳｉＯ2（８５ｎｍ）をこの順序で堆積したスタックで形成された反射防止フィルタ）は、従来型のフィルタに比べて、可視透過率を（絶対値で）５％以上、より良好には３％以上は低下させない。
【００２５】
本発明の別の目的は、従来型の反射防止フィルタと同様又は類似の反射防止性能を有する反射フィルタを含む眼鏡レンズを提供することである。
【００２６】
本発明の別の目的は、上述の特性を有し、且つ大量生産が容易且つ安価な反射フィルタを含む眼鏡レンズを提供することである。
【課題を解決するための手段】
【００２７】
本発明の目的を達成して、従来技術の上述の短所を改善すべく、本発明は、眼鏡レンズの着用者の網膜に到達する光毒性青色光の量が減少させることが可能であると共に、着用者の概日周期のサイクルを極力維持し、且つ眼鏡レンズのフォトクロミック機能に悪影響を及ぼさない反射フィルタを備えたフォトクロミック眼鏡レンズを提案する。
【００２８】
この目的のため、本発明は、前方主面及び後方主面を有し、フォトクロミック基板及び眼鏡レンズの前記前方主面に形成された１つ以上の層を含むフィルタを含むフォトクロミック眼鏡レンズに関する。
【００２９】
本発明によれば、前記フィルタは７００ｎｍ以下の全厚を有し、フォトクロミック眼鏡レンズの前記前方主面に、
−  ０°〜１５°の入射角に対して、３３０ナノメートル〜３８０ナノメートルの波長にわたり、４０％以下、より良好には３５％以下であるＵＶＡ（Ｒm,UVA）における平均反射係数と、
−  ０°〜１５°の入射角に対して、４２０ナノメートル〜４５０ナノメートルの波長にわたり、５％以上である青色（Ｒm,B）における平均反射係数と、
−  ０°〜１５°の入射角に対するスペクトル反射率曲線であって、
−  ４３５ナノメートル未満の波長で最大反射率、及び
−  ７０ナノメートル以上の半値全幅（ＦＷＨＭ）を有する反射率曲線と、
−  ０°〜１５°の入射角に対して、関係式Δspectral＝１−［Ｒ0°~15°（４８０ｎｍ）／Ｒ0°~15°（４３５ｎｍ）］により当該パラメータΔspectralが０．８以上であるように定義されるパラメータΔspectralとを有し、
−  Ｒ0°~15°（４８０ｎｍ）は、注目する入射における４８０ナノメートルの波長での前方主面の反射率の値を表し、
−  Ｒ0°~15°（４３５ｎｍ）は、注目する入射における４３５ナノメートルの波長での前方主面の反射率の値を表す
という特性をもたらす。
【００３０】
従って、本発明によるフォトクロミック眼鏡レンズは、当該眼鏡レンズの着用者の網膜への光毒性青色光の透過を、その平均反射率が４２０ｎｍ〜４５０ナノメートルの波長にわたることにより減少させることができる一方で、３３０ｎｍ〜３８０ナノメートルの波長にわたり平均反射率が制限されるためフォトクロミック基板をＵＶ光により効果的に活性化することができる。
【００３１】
本発明によるフォトクロミック眼鏡レンズの各主面のスペクトル特性（反射率、Ｒm、Ｒv等）は、基板を通過せずに空中から主面に到達する入射光線に対して従来の方法で決定される。
【００３２】
本発明による、スペクトル特性Ｒm,UVA、Ｒm,B、最大反射率、半値全幅、及びΔspectralが、前方主面に対する０°〜１５°の入射角に対して定義される場合、前記特性は好適には前方主面に対する１５°に等しい入射角について定義される。
【００３３】
更に、本発明によるフォトクロミック眼鏡レンズはその前方主面にフィルタを有し、当該フィルタの上述のように定義されるパラメータΔspectralにより、
−  光毒性青色光の反射率（当該反射率の強度は量Ｒ0°~15°（４３５ｎｍ）に関係する）を最大化すること、及び
−  ４６５ｎｍ〜４９５ｎｍの時間生物学的青色光の反射率（当該反射率の強度は量Ｒ0°~15°（４８０ｎｍ）に関係する）を最小化することができる。
【００３４】
提案するフィルタは、前方主面に７０ｎｍよりも大きく、狭帯域フィルタよりも大きい半値全幅を有するスペクトル反射率曲線をもたらし、全厚は７００ｎｍ以下である。
【００３５】
従って、そのようなフィルタを備えたフォトクロミック眼鏡レンズは、大量生産が煩雑でなく且つ安価に行える。
【００３６】
最後に、当該フィルタは、４２０ナノメートル〜４５０ナノメートルの光毒性青色光の波長の帯域に比べて中心がずれている。
【００３７】
具体的には、当該フォトクロミック眼鏡レンズは、４３５ナノメートルよりも短い波長で最大反射率を有している。
【００３８】
これにより、余り厚くなく、且つＵＶＡ光及び４６５ｎｍ〜４９５ｎｍの時間生物学的光に関するフォトクロミック眼鏡レンズの性能を低下させることなく光毒性青色光を極めて効果的にフィルタリングする広帯域のフィルタを得られる。
【００３９】
更に、以下は本発明によるフォトクロミック眼鏡レンズの他の有利且つ非限定的な特徴である。すなわち、
−  ＵＶＡ（Ｒm,UVA）における平均反射係数は３０％以下、より良好には２５％以下、更に良好には１５％以下であり、
−  フォトクロミック基板は１つ以上のフォトクロミック化合物でコーティングされた透明基材を含み、
−  フォトクロミック基板は１つ以上のフォトクロミック化合物が組み込まれた透明基材を含み、
−  フィルタの全厚は６００ナノメートル以下、好適には５００ナノメートル以下であり、
−  ＵＶＡ（Ｒm,UVA）における平均反射係数は、５％以上、より良好には１０％以上、更に良好には１２％以上である。従って、ＵＶＡ（Ｒm,UVA）における平均反射係数は一般に５％〜４０％にあり、より良好には３５％ｎｍ以下、好適には１０％〜３０％、より良好には１０％〜２５％、更に良好には１０％〜１８％にあり、
−  フィルタは干渉フィルタであり、
−  フィルタは１１以下の層、好適には２〜１０の層、より好適には４〜９の層を含み、
−  フィルタの各層の個々の厚さは２００ナノメートル以下であり、
−  青色（Ｒm,B）における平均反射係数は１０％以上、より良好には２０％以上、更に良好には３０％以上であり、
−  最大反射率は、４１０ｎｍ以下、より良好には４００ｎｍ以下、更に良好には３９０ｎｍ以下の波長で得られ、
−  半値全幅（ＦＷＨＭ）は７５ナノメートル以上、更に良好には８０ナノメートル以上であり、
−  半値全幅は１５０ナノメートル以下、好適には１２０ナノメートル以下、更に良好には１１０ｎｍ以下である。
【００４０】
従って、半値全幅は一般に７０ｎｍ〜１５０ｎｍ、好適には７５ｎｍ〜１２０ｎｍ、より良好には７５ｎｍ〜１００ｎｍ、更に良好には７５〜９０ｎｍの範囲にある。
【００４１】
最後に、以下は本発明による眼鏡レンズの他の有利且つ非限定的な特徴である。すなわち、
−  前方主面からの平均光反射係数（Ｒv）は２．５％以下、より良好には１．５％以下、更に良好には１％以下であり、
−  眼鏡レンズの各々の主面からの平均光反射係数（Ｒv）は、２．５％以下、好適には１．５％以下であり、
−  眼鏡レンズの後方主面は、ＵＶ防止、すなわちＵＶをほとんど反射しないコーティング、好適にはＵＶ及び可視光領域で効果的な反射防止コーティングを含み、
−  １５°の入射角に対して、前方主面の最大反射率における反射率の値は、所与の入射角に対して、且つ４３５ｎｍの波長において、前方主面の反射率の値よりも好適には少なくとも１．２倍、より良好には少なくとも１．５倍、最適には１．７倍高く、
−  フィルタは、前方主面に、
−  ０°〜１５°の入射角θ、及び３０°〜４５°の入射角θ’に対して、関係式Δangular＝１−［Ｒθ’（４３５ｎｍ）／Ｒθ（４３５ｎｍ）］により定義されるパラメータΔangularであって０．６以上のパラメータΔangularを有し、ここに、
−  Ｒθ（４３５ｎｍ）は、前記フィルタを含む主面の入射角θに対して４３５ナノメートルの波長での反射率の値を表し、
−  Ｒθ’(４３５ｎｍ）は、前記フィルタを含む主面の入射角θ’に対して４３５ナノメートルの波長での反射率の値を表す、
−  パラメータΔangular（θ，θ’）は好適には１５°に等しい入射角θに対し、及び４５°に等しい入射角θ’に対して定義されるという追加的な特性をもたらし、
−  前記フィルタは、前記前方主面に、
−  ０°〜１５°の入射角に対して３５％以下である、４００ナノメートル〜４５０ナノメートルの波長にわたる４００ナノメートル〜４５０ナノメートルの平均反射係数（Ｒm,400nm~450nm）を有しているという追加的な特性をもたらす。
【００４２】
好適には、４００ナノメートル〜４５０ナノメートルの平均反射係数（Ｒm,400nm~450nm）は、前方主面への１５°に等しい入射角に対して定義される。
【００４３】
本発明による眼鏡レンズに使用可能なフィルタはまた、フォトクロミックでない透明基材の主面の少なくとも１つに配置された場合に特に有利である。
【００４４】
従って、本発明はまた、前記フィルタの厚さが７００ナノメートル以下であり、且つ前記フィルタが透明基材の主面の１つに適用された場合に、透明基材の前記主面に、
−  ０°〜１５°の入射角に対して３１％未満、好適には３０％以下、更に良好には２５％以下である、３３０ナノメートル〜３８０ナノメートルの波長にわたるＵＶＡ（Ｒm,UVA）における平均反射係数、
−  ０°〜１５°の入射角に対して５％以上である、４２０ナノメートル〜４５０ナノメートルの波長にわたる青色（Ｒm,B）における平均反射係数、及び
−  ０°〜１５°の入射角に対するスペクトル反射率曲線であって、
−  ４３５ナノメートル未満の波長で最大反射率、及び
−  ７０ナノメートル以上の半値全幅（ＦＷＨＭ）を有する反射率曲線と、
−  ０°〜１５°の入射角に対して、関係式Δspectral＝１−［Ｒ0°~15°（４８０ｎｍ）／Ｒ0°~15°（４３５ｎｍ）］により当該パラメータΔspectralが０．８以上であるように定義されるパラメータΔspectralとを有し、
−  Ｒ0°~15°（４８０ｎｍ）は、注目する入射における４８０ナノメートルの波長で前方主面の反射率の値を表し、
−  Ｒ0°~15°（４３５ｎｍ）は、注目する入射における４３５ナノメートルの波長で前方主面の反射率の値を表すという特性をもたらすことを特徴とする１つ以上の層から形成されたフィルタをも提案する。
【００４５】
更に、以下の部分は本発明によるフィルタの他の有利且つ非限定的な特徴である。すなわち、
−  前記フィルタの各層の個々の厚さは２００ナノメートル以下であり、
−  前記フィルタの半値全幅（ＦＷＨＭ）は７６ｎｍ以上且つ１５０ｎｍ以下であり、
−  フィルタを含む前記透明基材の主面からの平均光反射係数（Ｒv）は２．５％以下、より良好には１．５％以下、さらに良好には０．７％以下である。
【００４６】
更に、本発明によるフォトクロミック眼鏡レンズは、眼鏡の構成要素として有利に用いられる。
【００４７】
従って、本発明はまた、本発明によるフォトクロミック眼鏡レンズを少なくとも１つ、又は本発明によるフィルタを少なくとも１つ含んでいる眼鏡をも提案する。
【００４８】
更に、本発明によるフォトクロミック眼鏡レンズ又は本発明によるフィルタを治療目的又は青色光の光毒性に関する疾病の防止に用いることが特に有利であることが分かる。
【００４９】
本発明は、着用者の視覚コントラストを向上させるべく本発明によるフォトクロミック眼鏡レンズの利用を提案する。
【００５０】
最後に、本発明は、着用者の目を青色光の光毒性から少なくとも部分的に保護するため、特に加齢に伴う黄斑変性（ＡＭＤ）等の変性過程から保護するために本発明によるフォトクロミック眼鏡レンズを用いることを提案する。本発明について、添付の図面を参照しながら更に詳細に記述する。図面においてフォトクロミック眼鏡レンズは、前方主面に本発明によるフィルタを有している。
【図面の簡単な説明】
【００５１】
【図１】本出願の実施例１及び２に従い用意された特定のフォトクロミック眼鏡レンズの前方主面への１５°の入射角、及び本発明のフィルタの特徴を有しないフィルタでコーティングされたフォトクロミック眼鏡レンズのスペクトル反射率曲線を示す（比較例Ｃ１及びＣ２を参照）。
【図２】本出願の実施例１及び２に従い用意された特定のフォトクロミック眼鏡レンズの前方主面への１５°の入射角、及び本発明のフィルタの特徴を有しないフィルタでコーティングされたフォトクロミック眼鏡レンズのスペクトル反射率曲線を示す（比較例Ｃ１及びＣ２を参照）。
【発明を実施するための形態】
【００５２】
最初に、眼鏡レンズは一般に前方主面及び後方主面を有することを想起されたい。
【００５３】
ここで、眼鏡レンズの前方主面は、眼鏡着用者の目から最も遠くに位置する眼鏡レンズの主面であると理解されたい。これは一般に凸面である。対照的に、「後方主面」という表現は、眼鏡レンズが用いられるときに、着用者の目から最も近くに位置する眼鏡レンズの主面を示すために用いられる。これは一般に凹面である。
【００５４】
公知のように、本発明によるフォトクロミック眼鏡レンズは、鉱物又は有機ガラス、好適には有機ガラス製の透明基材を含んでいる。
【００５５】
本発明によるフォトクロミック眼鏡レンズの基板は一般に、中心において１〜５ミリメートルの厚さを有している。
【００５６】
本発明によるフォトクロミック眼鏡レンズの基板は好適には、例えば熱可塑性又は熱硬化性の有機ガラス製である。
【００５７】
基板に適した熱可塑性物質として、（メタ）アクリル（コ）ポリマー、特にポリメチルメタクリレート（ＰＭＭＡ）、チオ（メタ）アクリル（コ）ポリマー、ポリビニルブチラール（ＰＶＢ）、ポリカーボネート（ＰＣ）、ポリウレタン（ＰＵ）、ポリチオウレタン、ポリオール（アリルカーボネート）（コ）ポリマー、熱可塑性エチレン／酢酸ビニルコポリマー、ポリエチレンテレフタレート（ＰＥＴ）又はポリブチレンテレフタレート（ＰＢＴ）等のポリエステル、ポリエピスルフィド、ポリエポキシド、ポリカーボネート／ポリエステルコポリマー、エチレン／ノルボルネン又はエチレン／シクロペンタジエンコポリマー及びそれらのブレンド等の環状オレフィンコポリマーが挙げられる。
【００５８】
用語「（コ）ポリマー」は、コポリマー又はホモポリマーを意味するものと理解されたい。用語「（メタ）アクリレート」は、アクリレート又はメタクリレートを意味するものと理解されたい。用語「ポリカーボネート（ＰＣ）」は、本発明の文脈ではホモポリカーボネートと、コポリカーボネート及びコポリカーボネート鎖の両方を意味するものと理解されたい。
【００５９】
例えばＰＰＧ  Ｉｎｄｕｓｔｉｒｅｓ社（ＯＲＭＡ（登録商標）ＥＳＳＩＬＯＲレンズ）から商品名ＣＲ−３９（登録商標）で市販されているジエチレングリコールビスアリルカーボネート、又はポリチオウレタンポリマーの（共）重合により得られた基板はが特に推奨される。これらの基板は、上記モノマーのブレンドの重合により得ることができ、又はこれらのポリマーとコポリマーがブレンドされていてもよい。
【００６０】
他の好適な基板はポリカーボネートである。
【００６１】
基板は、眼鏡レンズに特定の光学的及び／又は機械的特性をもたらすべく１つ以上の機能的コーティング、例えば、衝撃防止コーティング、摩耗防止コーティング、反射防止コーティング、ＵＶ防止コーティング、静電気防止コーティング、偏光コーティング、汚れ防止及び／又は曇り防止コーティングがなされていてよい。これら全てのコーティングは眼鏡レンズ分野で公知である。
【００６２】
本発明による眼鏡レンズの基板は特に、フォトクロミック基板である。
【００６３】
この表現は、本発明によるフォトクロミック眼鏡レンズの基板が、１種以上のフォトクロミック化合物が基板全体に分散されたものであるか、又はフォトクロミック化合物を含む機能的コーティングが基板の一方の表面に堆積されたものであることを意味するものと理解されたい。
【００６４】
本発明によるフォトクロミック化合物は、ＵＶ照射、特にＵＶＡ照射の影響下で活性化可能なフォトクロミック化合物である。
【００６５】
本発明によるフォトクロミック化合物は好適には有機フォトクロミック化合物である。
【００６６】
このようなフォトクロミック化合物の例は、例えば文書欧州特許第１２６８５６７号明細書及び欧州特許第１１６１５１２号明細書に記述されている。
【００６７】
一般に、フォトクロミック眼鏡レンズは、
−  フォトクロミック眼鏡レンズが、％で表され、ＩＳＯ規格８９８０−３に従い定義された最大可視透過率Ｔv,maxを有する非励起状態又は「明」状態と、
−  フォトクロミック眼鏡レンズが最小可視透過率Ｔv,minを有する励起状態又は「暗」状態を有している。
【００６８】
非励起状態と励起状態との間における可視透過率ΔＴvの低下、すなわち最大可視透過率Ｔv,maxと最小可視透過率Ｔv,minとの可視透過率の差Ｔv,max−Ｔv,minは、フォトクロミック眼鏡レンズへの光入射によるフォトクロミック化合物の活性化の結果生じ、当該入射光は特にＵＶ光可視放射を含んでいる。
【００６９】
４００ｎｍ〜４５０ｎｍの波長に対する、可視領域における光放射に起因する可視透過率ΔＴvの低下への寄与をΔＴv,400nm~450nmと表記する。
【００７０】
本発明は、可視領域における光放射の影響下で部分的に活性化する有機フォトクロミック化合物により有利に実施することができる。
【００７１】
本発明は特に、可視透過率ΔＴvの低下に対する寄与ΔＴv,400nm~450nmが、可視透過率ΔＴvの当該低下の少なくとも２０％に等しい（すなわちΔＴv,400nm~450nm／ΔＴv≧０．２）、より良好には３０％以上（ΔＴv,400nm~450nm／ΔＴv≧０．３）フォトクロミック化合物のケースに適合する。
【００７２】
フォトクロミック化合物が基板全体に分散されたフォトクロミック基板は、当業者に公知の２種の異なる工程により得ることができる。すなわち、
−  第１のステップにおいて基板の表面の少なくとも一方をフォトクロミック化合物を含む薄膜で覆うことからなる熱転写工程。昇華ステップと呼ばれる第２のステップにおいて、基板と薄膜が一緒に加熱されることにより薄膜に含まれるフォトクロミック化合物が基板内へ移動する。そのような方法は、特に米国特許第４２８６９５７号明細書及び米国特許第４８８０６６７号明細書に記載されている。第２のステップの後、フォトクロミック化合物は次いで、薄膜が堆積した基板の当該面の直下に位置する体積内に存在している。フォトクロミック化合物は次いで、典型的には１０〜１５０ミクロンの深さにわたり基板内に存在する。
−  フォトクロミック化合物を基板のブランクの製造に用いた原料に組み込むいわゆるキャストインプレイス工程。有機ガラス製の基板の場合、当該工程は、有機材料の成形ステップ及び重合ステップの前に、フォトクロミック化合物を有機ポリマーに取り込んでブレンドするものである。
【００７３】
別の技術は、フォトクロミックコーティングを基板の一方の面に堆積させるものであり、当該コーティンは基板にフォトクロミック特性をもたらす。コーティングは好適にはスピンコーティングにより堆積される。使用するフォトクロミック化合物は例えば、スピロオキサジン系から、又は実際にクロメン系（例えば上述の欧州特許第１２６８５６７号明細書及び欧州特許第１１６１５１２号明細書に引用されているスピロオキサジン及びクロメンを参照）から選択されていてよい。
【００７４】
上述のように、眼鏡レンズのフォトクロミック基板は、眼鏡レンズの前方主面、又は眼鏡レンズの後方主面のいずれかに各種のコーティングを含んでいてよい。
【００７５】
フォトクロミック基板「上」に存在する、又はフォトクロミック基板「上」に堆積されたコーティングは、
（ｉ）フォトクロミック基板の一方の表面の上方に位置していて、
（ｉｉ）必ずしもフォトクロミック基板と接触していない、すなわちフォトクロミック基板と注目するコーティングとの間に１つ以上の中間コーティングが配置されていてよく、且つ
（ｉｉｉ）フォトクロミック基板の表面を必ずしも完全に覆う訳ではないコーティングとして定義される。
【００７６】
層Ａが層Ｂの下側に置かれていると言う場合、層Ｂが層Ａよりも基板から遠くにあるものと理解されたい。
【００７７】
一実施形態において、フォトクロミック基板は、ラッカーにより基板の前面に堆積されたフォトクロミック化合物でコーティングされた透明基板を含んでいる。
【００７８】
好適な一実施形態において、フォトクロミック機能コーティングは、透明基板の前面と直接接触する。
【００７９】
本発明によれば、眼鏡レンズの前方主面はフィルタを含んでいる。
【００８０】
別の好適な実施形態において、フィルタは、それ自体が眼鏡レンズのフォトクロミックコーティングに堆積されている摩耗防止及び／又は傷防止コーティングの上に直接堆積されている。
【００８１】
フィルタを堆積する前に、主面（群）へのフィルタの接着力を向上させる目的で前記基板の表面に物理的又は化学的活性化処理を施すことは従来技術である。
【００８２】
この前処理は一般に真空下で行われる。これは、エネルギー粒子、例えばイオンビーム（イオン前洗浄又はＩＰＣ）又は電子ビームによる照射、コロナ放電処理、グロー放電処理、ＵＶ処理又は一般に酸素又はアルゴンプラズマである真空プラズマ内での処理を指す。これはまた、酸又は基礎面処理及び／又は溶媒（水又は有機溶媒（群））を用いた処理を指す。
【００８３】
本発明によれば、フィルタは１つ以上の層を含み、７００ナノメートル以下の全厚を有している。
【００８４】
フィルタの全厚を制限することで、一方では、フィルタの機械的特性、例えばフォトクロミック基板への接着力又は熱抵抗が良好なであることを保証できるようになる。他方、一般に厚さが増大するにつれて眼鏡レンズへの堆積に要する時間が増大するため、そのようなフィルタの生産コストを制限することも可能になる。
【００８５】
好適な一実施形態において、フィルタの全厚は６００ナノメートル以下、より良好には５００ｎｍ以下である。
【００８６】
フィルタの全厚は一般に、２００ｎｍより大きく、好適には２５０ｎｍより大きい。
【００８７】
本出願において、前方主面への所与の入射角に対する眼鏡レンズのスペクトル反射率は、当該入射角での反射率の（すなわち反射係数の）変化を波長の関数として表す。スペクトル反射率曲線は、スペクトル反射率のグラフ表現に対応しており、スペクトル反射率（縦座標）を波長（横座標）の関数として描いている。スペクトル反射率曲線は、分光光度計、例えばＵＲＡ（万能反射率アクセサリ）を備えたＰｅｒｋｉｎ  Ｅｌｍｅｒ  Ｌａｍｂｄａ  ８５０を用いて測定することができる。
【００８８】
Ｒmと表記する平均反射係数は、ＩＳＯ規格１３６６６：１９９８に定義された通りであり、ＩＳＯ規格８９８０−４に従い（１７°より小さく、典型的には１５°の入射角で）測定される、すなわち、４００ｎｍ〜７００ｎｍの光スペクトル全体にわたるスペクトル反射率（重み無し）平均を指す。
【００８９】
同様に、Ｒvと表記され、本出願で平均光反射率とも呼ぶ光反射係数は、ＩＳＯ規格１３６６６：１９９８に定義された通りであり、ＩＳＯ規格８９８０−４に従い（１７°より小さく、典型的には１５°の入射角で）測定される。すなわち、３８０ｎｍ〜７８０ｎｍの可視光スペクトル全体にわたるスペクトル反射率の加重平均を指す。
【００９０】
類推的に、３３０ｎｍ〜３８０ｎｍの波長にわたるスペクトル反射率の（重み無し）平均に対応している、Ｒm,UVAと表記する３３０ｎｍ〜３８０ｎｍのＵＶＡにおける平均反射係数が定義される。
【００９１】
同様に、４２０ｎｍ〜４５０ｎｍの波長にわたるスペクトル反射率の（重み無し）平均に対応している、Ｒm,Bと表記する４２０ｎｍ〜４５０ｎｍの青色における平均反射係数が定義される。
【００９２】
４００ｎｍ〜４５０ｎｍの波長にわたるスペクトル反射率の（重み無し）平均に対応している、Ｒm,400nm~450nmと表記する４００ｎｍ〜４５０ｎｍの平均反射係数が定義される。
【００９３】
本発明によれば、ＵＶＡ  Ｒm,UVAにおける平均反射係数、及び青色Ｒm,Bにおける平均反射係数は、前方主面への０°（垂直入射）〜１５°の範囲にある、好適には１５°の入射角に対して測定することができる。
【００９４】
更に本出願において、
−  Ｒ0°~15°（４８０ｎｍ）は、当該前方主面への０°〜１５°の入射角に対する、４８０ｎｍの波長での眼鏡レンズの前方主面の反射率の値を表し、
−  Ｒ0°~15°（４３５ｎｍ）は、当該前方主面への０°〜１５°の入射角に対する、４３５ｎｍの波長での眼鏡レンズの前方主面の反射率の値を表す。
【００９５】
パラメータΔspectralは次いで関係式Δspectral＝１［Ｒ0°~15°（４８０ｎｍ）／Ｒ0°~15°（４３５ｎｍ）］により定義される。以下の説明で分かるように、本パラメータΔspectralにより、フィルタが光毒性青色光を効果的に排除して、時間生物学的青色光を送信する方法を定量化することができる。
【００９６】
同様に、
−  Ｒθ（４３５ｎｍ）は、本発明によるフィルタを含む眼鏡レンズの主面の反射率の値を表し、当該値は、４３５ナノメートルの波長で、前方主面への０°〜１５°の入射角θに対して（測定又は計算により）決定され、
−  Ｒθ’（４３５ｎｍ）は、本発明によるフィルタを含む眼鏡レンズの主面の反射率の値を表し、当該値は、４３５ナノメートルの波長で、前方主面への３０°〜４５°の入射角θ’に対して（測定又は計算により）決定される。
【００９７】
パラメータΔ（θ，θ’）が次いで関係式Δ（θ，θ’）＝１−［Ｒθ’（４３５ｎｍ）／Ｒθ（４３５ｎｍ）］により定義される。レンズの前面側又は後面側から発した青色光の各々の寄与を考慮することにより、本パラメータΔ（θ，θ’）が、着用者の網膜に到達する光毒性青色光の量を効果的に制限するのに眼鏡レンズがどの程度寄与するかを本明細書の残りの部分で示す。
【００９８】
本発明によれば、フィルタは、眼鏡レンズの前方主面に、当該主面への０°〜１５°の入射角に対して、ＵＶＡ  Ｒm,UVAにおける平均反射係数が４０％以下、より良好には３５％以下であるという特性をもたらす。
【００９９】
フィルタは従って、ＵＶＡ  Ｒm,UVAにおける平均反射係数を制限すべく設計されている。これにより、３３０ｎｍ〜３８０ｎｍの波長の範囲で、レンズの前方主面に到達するＵＶＡ光の排除を最小化することができる。従って、眼鏡レンズのフォトクロミック基板までＵＶＡ光を透過させることにより、フィルタはフォトクロミック基板の前面に堆積されたフォトクロミック化合物の活性化を阻害しない。フォトクロミック化合物は阻害されず、３３０ｎｍ〜３８０ｎｍのＵＶＡ光の動作の下で発色してフォトクロミック基板を暗くすることができる。更に、ＵＶＡ光（特にフォトクロミック化合物により吸収された）の眼鏡レンズを通る着用者の網膜までの透過が大幅に減少するため、ＵＶＡ光の有害な影響から着用者を保護する。
【０１００】
本発明の好適な一実施形態によれば、眼鏡レンズの前方主面への０°〜１５°の範囲にある、好適には１５°の入射角に対する、ＵＶＡ  Ｒm,UVAにおける平均反射係数は、３０％以下、より良好には２５％以下、更に良好には２０％以下、最適には１５％以下である。
【０１０１】
好適には、本発明による眼鏡レンズは、フィルタが前記前方主面に以下の特性、すなわち、
−  ０°〜１５°の入射角に対して３５％以下である、４００〜４５０ナノメートルの波長にわたる４００〜４５０ｎｍの範囲（Ｒm,400nm~450nm）の平均反射係数という特性をもたらす。
【０１０２】
この特徴は、フォトクロミック化合物が可視光範囲に活性化領域を有する場合きに特に有利である。
【０１０３】
また、本発明によれば、フィルタは眼鏡レンズの前方主面に、当該主面への０°〜１５°の入射角に対して、青色Ｒm,Bにおける平均反射係数が５％以上であるという特性をもたらす。
【０１０４】
本発明の好適な一実施形態によれば、眼鏡レンズの前方主面への０°〜１５°の範囲にある、好適には１５°の入射角に対して、青色Ｒm,Bにおける平均反射係数は１０％以上、より良好には２０％以上、更に良好には３０％以上、最適には５０％以上である。
【０１０５】
本発明によれば、フィルタはまた前方主面に、当該前方主面への０°〜１５°の範囲にある、好適には１５°の入射角に対するスペクトル反射率曲線を有するという特性をもたらし、当該反射率は、
−  ４３５ナノメートル未満の波長で最大反射率、及び
−  ７０ナノメートル以上の半値全幅（ＦＷＨＭ）を有している。
【０１０６】
具体的には、図１及び２に見られるように、本発明による眼鏡レンズの前方主面のスペクトル反射率曲線は一般に、３８０ｎｍ〜５００ｎｍの波長において、高さ（最大反射率）及び半値全幅（ＦＷＨＭ）により特徴付けられる「ベル」形状をなしている。
【０１０７】
本発明によれば、最大反射率は、４３５ｎｍ未満の波長に対して得られる。従って、光毒性青色光の４２０ｎｍ〜４５０ｎｍの波長の帯域の中心波長（４３５ｎｍ）に相対的にずれている。
【０１０８】
好適には、最大反射率は、４１０ｎｍ以下、より良好には４００ｎｍ以下、更に良好には３９０ｎｍ以下の波長で生じる。
【０１０９】
好適な一実施形態において、当該シフトは、最大反射率はまた、３５０ｎｍ以上の波長で生じるように制限される。好適には、最大反射率は、３６０ｎｍより長く、より良好には３７０ｎｍ以上の波長で生じる。最適には、最大反射率は、３８０ｎｍより長い波長で生じる。
【０１１０】
本発明によれば、前方主面への０°〜１５°の入射角に対して、注目するスペクトル反射率曲線の半値全幅は７０ｎｍ以上である。
【０１１１】
フィルタを含む主面への０°〜１５°の入射角に対して、自身のスペクトル反射率曲線が、７０ナノメートル以上の半値全幅（ＦＷＨＭ）を有するように寸法決めされたフィルタを、以下では広帯域フィルタと称す。
【０１１２】
好適な一実施形態において、半値全幅は７５ｎｍ以上、より好適には８０ナノメートル以上、更に好適には９０ｎｍ以上である。
【０１１３】
又好適には、半値全幅は１５０ナノメートル未満、より良好には１２０ナノメートル未満、更に良好には１１０ｎｍ未満である。
【０１１４】
再び本発明によれば、フィルタは最後に、眼鏡レンズの前方主面に上で定義されたような０．８以上のパラメータΔspectralを有しているという特性をもたらす。
【０１１５】
上で定義されたように、パラメータΔspectralは、Ｒ0°-15°（４３５ｎｍ）と表記する、前方主面への０°〜１５°の入射角に対する４３５ｎｍでの反射率、及びＲ0°-15°（４８０ｎｍ）と表記する、前方主面への０°〜１５°の入射角に対する４８０ｎｍでの反射率の両方に依存する。
【０１１６】
着用者の一方の目の前に配置された本発明による眼鏡レンズの場合、眼鏡レンズの前方主面に直接到達して着用者の目に達する４２０ｎｍ〜４５０ｎｍの波長に含まれる光毒性青色光の量は、量Ｒ0°-15°（４３５ｎｍ）に逆比例的に変化するものと理解されたい。
【０１１７】
同様に、眼鏡レンズの前方主面に直接到達して着用者の目に達する４６５ｎｍ〜４９５ｎｍの波長に含まれる光刺激を与える青色光の量は、量Ｒ0°-15°（４８０ｎｍ）に逆比例的に変化する。
【０１１８】
従って、パラメータΔspectralを、Δspectral≧０．８であるように選択することにより、光毒性青色光に対してだけでなく、時間生物学的青色光にも極めて効果的なフィルタを備えた眼鏡レンズが得られる。
【０１１９】
具体的には、パラメータΔspectralは、
（ｉ）反射率Ｒ0°-15°（４８０ｎｍ）の値が減少する、すなわち眼鏡レンズの前方主面へ入射して前方主面により反射される光刺激を与える青色光の量が減少するに従い増大し、
（ｉｉ）反射率Ｒ0°-15°（４３５ｎｍ）の値が増大する、すなわち眼鏡レンズの前方主面に直接到達して、前方主面により反射される光毒性青色光の量が増大するに従い増大する。
【０１２０】
好適な一実施形態において、本発明による広帯域フィルタを備えた眼鏡レンズのパラメータΔspectralは０．８５以上、より良好には０．９０以上である。
【０１２１】
好適には、４６５ｎｍ〜４９５ｎｍの波長のスペクトル透過の（重み無し）平均に対応する、前方主面への０°〜１５°の入射角に対する本発明による眼鏡レンズの４６５ｎｍ〜４９５ｎｍの青色範囲の平均透過係数は８０％以上、より良好には８５％以上、更に良好には９０％以上である。
【０１２２】
これは特に、体内時計を同期させる役割を果たす４６５ｎｍ〜４９５ｎｍの時間生物学的青色光の大部分が、当該眼鏡レンズの着用者の目まで透過されることが保証できるようになる。
【０１２３】
好適には、前方主面への０°〜１５°の入射角に対する４８０ｎｍでの眼鏡レンズの透過係数は７０％以上、より良好には９０％以上、更に良好には９４％以上である。
【０１２４】
再び本発明によれば、フィルタは最後に、フィルタを含む眼鏡レンズの主面に、上で定義されたように０．６以上であるパラメータΔangularを有するという特性をもたらす。
【０１２５】
上で定義されたように、パラメータΔangularは、Ｒθ（４３５ｎｍ）と表記する主面への０°〜１５°の入射角θに対する４３５ｎｍでの反射率、及びＲθ’（４３５ｎｍ）と表記する主面への３０°〜４５°の入射角θ’に対する４３５ｎｍでの反射率の両方に依存する。
【０１２６】
着用者の目の前に配置された眼鏡レンズは、一方で前方主面に直接入射する光を、他方で着用者の後ろから発せられて後方主面により反射された間接光を受光するものと理解されたい。
【０１２７】
着用者の後ろから発せられて眼鏡レンズにより着用者の目の方向へ反射された光は主に眼鏡レンズの後方主面へ３０°〜４５°の入射角で入射する。
【０１２８】
３０°〜４５°の入射角で着用者の後ろから発せられた当該可視光は、第１の反射が生じる後方主面を通過し、次いで基板を通過してフィルタを含む前方主面に到達する。
【０１２９】
当分野で公知のように、眼鏡レンズの前方主面に堆積されたフィルタの光学的特性、例えば反射率は、光が前方主面側又は後方主面側から入射しているか否かと等価である。
【０１３０】
従って、着用者の一方の目の前に配置された本発明による眼鏡レンズの場合、眼鏡レンズの前方主面に直接到達して着用者の目まで達する４２０ｎｍ〜４５０ｎｍの波長に含まれる光毒性青色光の量が、量Ｒθ（４３５ｎｍ）に逆比例的に変化するものと理解されたい。
【０１３１】
同様に、着用者の後ろから間接的に到達して眼鏡レンズにより反射される４２０ｎｍ〜４５０ｎｍの波長に含まれる光毒性青色光の量は、量Ｒθ’（４３５ｎｍ）に比例的に変化する。
【０１３２】
従って、Δangular≧０．６であるようにパラメータΔangularを選択することにより、光毒性の青色光に対して最適化された効果的フィルタを有する眼鏡レンズが得られる。具体的には、パラメータΔangularは、
（ｉ）反射率Ｒθ’（４３５ｎｍ）の値が減少する、すなわち着用者の後ろから進んできて眼鏡レンズにより着用者の網膜の方向に反射される光毒性青色光の量が減少するに従い増大し、
（ｉｉ）反射率Ｒθ（４３５ｎｍ）の値が増大する、すなわち眼鏡レンズの前方主面に直接到達して前方主面により反射される光毒性青色光の量が増大するに従い増大する。
【０１３３】
従って、着用者の網膜まで達する光毒性青色光の総量が減少し、着用者の網膜は光毒性青色光の有害なリスクから保護される。
【０１３４】
好適な一実施形態において、本発明による広帯域のフィルタを備えた眼鏡レンズのパラメータΔangularは０．７以上、より良好には０．７５以上、更に良好には０．８以上である。
【０１３５】
好適には、パラメータΔangularは、ほぼ１５°に等しい入射角θ、及びほぼ４５°に等しい入射角θ’に対して決定される。
【０１３６】
本発明によれば、眼鏡レンズの前方主面上に形成されたフィルタは、１つ以上の層を含んでいる。
【０１３７】
フィルタの層は、堆積の厚さが１ｎｍ以上あるように画定される。従って、厚さが１ｎｍ未満の層はフィルタの層の数として一切カウントされない。フィルタと基板の間に堆積された任意選択的な下層もまた、干渉フィルタの層の数としてカウントされない。
【０１３８】
別途指示しない限り、本出願に開示する全ての層厚は、物理的な厚さであって光学的な厚さではない。
【０１３９】
好適な一実施形態において、フィルタの各層の個々の厚さを２００ナノメートル以下である。
【０１４０】
本発明によるフィルタの各層の個々の厚さを制限することで、各層の機械的特性、例えば相互の接着力又は割れ耐性が良好であることを保証できるようになる。また、この厚さ範囲では、製造公差が緩く、そのような層を眼鏡レンズの全面にわたり均一の厚さで堆積させることがより容易である。
【０１４１】
本発明の好適な一実施形態において、フィルタの各層の個々の厚さは１５０ナノメートル以下、より良好には１２０ｎｍ以下である。
【０１４２】
本発明の他の好適な実施形態において、レンズが含まれるフィルタは干渉フィルタである。これが意味するところは、フィルタが、干渉フィルタを備えた眼鏡レンズの一方の主面上に形成された少なくとも１つの層を含み、当該層が基板の屈折率とは少なくとも０．１単位異なる屈折率を有していることである。そのようなフィルタの光学的特性、例えば反射率は、空気／層及び基板／層界面から生じる複数の反射同士の干渉から生じる。
【０１４３】
本発明の干渉フィルタが少なくとも２つの層を含む場合、少なくとも１つの高屈折率層又は「ＨＩ層」とも表記される「ハイインデックス層」、及び少なくとも１つの低屈折率層又は「ＬＩ層」とも表記される「ローインデックス層」を含んでいる。
【０１４４】
本特許出願において、干渉フィルタの層が高屈折率層であると言われるのは、屈折率が１．６０より高い、好適には１．６５以上、より好適には１．７０以上、更に好適には１．８０以上、更に良好には１．９０以上の場合である。同様に、干渉フィルタの層が低屈折率層であると言われるのは、屈折率が１．５０未満、好適には１．４８以下、より良好には１．４７以下の場合である。
【０１４５】
別途指示しない限り、本出願で言及する屈折率は、温度が２５℃及び５５０ｎｍに等しい基準波長におけるものである。
【０１４６】
好適な一実施形態において、干渉フィルタに含まれる層は１１未満であり、好適には層の個数が２〜１０層、より良好には４〜９層、最適には４〜７層である。ＨＩ及びＬＩ層は干渉フィルタで交互に積層されている必要はないが、本発明の一実施形態では交互に積層されていてよい。２つ（以上）のＬＩ層が互いに堆積されていてよいのと同様に、２つ（以上）のＨＩ層が互いに堆積されていてよい。
【０１４７】
特に、フィルタが８又は９層を含む干渉フィルタである本発明の特定の実施形態において、スタックの全厚は好適には４５０ｎｍ〜６００ｎｍの範囲にある。
【０１４８】
特に、フィルタが６又は７層を含む干渉フィルタである本発明の特定の実施形態において、スタックの全厚は好適には５００ｎｍ未満、より良好には３００ｎｍ〜５００ｎｍの範囲にある。
【０１４９】
特に、フィルタが４又は５層を含む干渉フィルタである本発明の特定の実施形態において、スタックの全厚は好適には３００ｎｍ未満、より良好には２００ｎｍ〜３００ｎｍの範囲にある。
【０１５０】
ＨＩ層は、当分野で公知である従来型の高屈折率層である。これらは一般に、１種以上の鉱物酸化物、すなわち非限定的な例として、ジルコニア（ＺｒＯ2）、酸化チタン（ＴｉＯ2）、アルミナ（Ａｌ2Ｏ3）、五酸化タンタル（Ｔａ2Ｏ5）、酸化ネオジム（Ｎｄ2Ｏ5）、酸化ハフニウム（ＨｆＯ2）、酸化プラセオジム（Ｐｒ2Ｏ3）、チタン酸プラセオジム（ＰｒＴｉＯ3）、酸化ランタン（Ｌａ2Ｏ3）、五酸化ニオブ（Ｎｂ2Ｏ5）、又は酸化イットリウム（Ｙ2Ｏ3）が含まれる。任意選択的に、ＨＩ層はまた、屈折率が上で示したように１．６０より高い前提でシリカその他の低屈折率材料を含んでいてよい。好適な材料は、ＴｉＯ2、ＰｒＴｉＯ3、ＺｒＯ2、Ａｌ2Ｏ3、Ｙ2Ｏ3及びそれらの混合物である。
【０１５１】
ＬＩ層もまた、従来型の公知の低屈折率層であって、非限定的に、シリカ（ＳｉＯ2）、又はシリカとアルミナの混合物、特にアルミナがドープされたシリカを含んでいてよく、アルミナは干渉フィルタの熱抵抗の増大に寄与する。各ＬＩ層は好適には、ＬＩ層の総重量に対してシリカを少なくとも８０重量％、より良好にはシリカを少なくとも９０重量％含む層であって、更に良好にはシリカ層からなる。
【０１５２】
任意選択的に、ローインデックス層はまた、結果として生じる層の屈折率が１．５０未満であれば高屈折率材料を含んでいてよい。
【０１５３】
ＳｉＯ2とＡｌ2Ｏ3の混合物を含むＬＩ層を用いる場合、当該層におけるシリカとアルミナの総重量に対して好適にはＡｌ2Ｏ3を１重量％〜１０重量％、より良好には１〜８重量％、更に良好には１重量％〜５重量％含んでいる。
【０１５４】
例えば、４重量％未満のＡｌ2Ｏ3がドープされたＳｉＯ2の層、又は８％のＡｌ2Ｏ3がドープされたＳｉＯ2の層を用いてよい。Ｕｍｉｃｏｒｅ  Ｍａｔｅｒｉａｌｓ  ＡＧから販売されているＬＩＭＡ（登録商標）混合物（屈折率１．４８〜１．５０）又はＭｅｒｃｋ  ＫＧａＡから販売されている物質Ｌ５（登録商標）（５００ｎｍの波長に対して１．４８に等しい屈折率）等、市販のＳｉＯ2／Ａｌ2Ｏ3混合物を用いてよい。
【０１５５】
干渉フィルタの外部の層は一般に、典型的にはシリカ系のローインデックス層であり、当該外部の層の総重量に対して、好適にはシリカを少なくとも８０重量％及びより良好にはシリカを少なくとも９０重量％（例えばアルミナがドープされたシリカの層）を含んでいて、更に良好には外部シリカ層からなる。
【０１５６】
一般に、ＨＩ層の物理的な厚さは１０ｎｍ〜１００ｎｍ、より良好には８０ｎｍ以下、更に良好には７０ｎｍ以下であり、ＬＩ層の物理的な厚さは１０ｎｍ〜１５０ｎｍ、より良好には１３５ｎｍ以下、更に良好には１２０ｎｍである。
【０１５７】
本発明の眼鏡レンズはまた、フィルタ内へ少なくとも１つの導電層を汲み込むことにより、静電気防止、すなわち顕著な静電荷を保持及び／又は発生しないようにできる。
【０１５８】
好適には、酸化インジウム、酸化スズ、又は酸化スズインジウム（ＩＴＯ）等の導電性酸化物の追加的な層を指す。当該層は一般に、２０ｎｍ未満、好適には５ｎｍ〜１５ｎｍの厚さを有している。
【０１５９】
好適には酸化ジルコニウムの層のようなハイインデックス層に隣接している。
【０１６０】
好適には、当該導電層は、フィルタの最後の（一般にシリカ系の）ローインデックス層（すなわち基板から最も遠い層）の下に配置される。
【０１６１】
本発明による一実施形態によれば、フィルタは下層の上に堆積されている。ここで、フィルタの当該下層は、フィルタの一部を形成するとは考えられない。
【０１６２】
「フィルタの下層」又は「タイ層」という表現は、摩滅及び／又は傷に対するフィルタの耐性等の機械的特性を向上させる、及び／又は基板に又は下側のコーティングへの接着を促進させる目的で用いる比較的大きい厚さのコーティングを意味するものと理解されたい。
【０１６３】
下層は、相対的に厚さが大きいため、一般にフィルタのフィルタ光学活性に寄与せず、特に下層にあるコーティング（一般に摩耗防止及び／又は傷防止コーティング）又は下層が眼鏡レンズの基板に直接堆積された眼鏡レンズの基板と同様の屈折率を有するケースで寄与しない。
【０１６４】
下層は、フィルタの摩滅耐性を向上させるのに充分厚くなければならいが、好適には下層の性質に応じて光を吸収しないように厚過ぎてはならず、これはＩＳＯ規格１３６６６：１９９８に定義されてＩＳＯ規格８９８０−３に従い測定された視覚透過係数Ｔvを大幅に減少させる恐れがある。
【０１６５】
当該下層は、一般に厚さが３００ｎｍ未満、より良好には厚さが２００ｎｍ未満、一般に厚さが９０ｎｍより大きく、より良好には厚さが１００ｎｍより大きい。
【０１６６】
下層は好適にはＳｉＯ2主体の層を含み、好適には下層の総重量に対してシリカを少なくとも８０重量％、より良好にはシリカを少なくとも９０重量％含み、更に良好には下層はシリカからなる。当該シリカ系の下層は、一般に厚さが３００ｎｍ未満、より良好には厚さが２００ｎｍ未満、一般に厚さが９０ｎｍより大きく、更に良好には厚さが１００ｎｍより大きい。
【０１６７】
別の実施形態によれば、当該ＳｉＯ2主体の層は、上で定義された割合でアルミナがドープされたシリカの下層であり、好適にはアルミナがドープされたシリカの層からなる。
【０１６８】
特定の一実施形態によれば、下層はＳｉＯ2の層からなる。
【０１６９】
下層が単分子層であることが好適である。しかし、下層は、特に下層及び下層コーティング（又は、下層が基板に直接堆積されている場合は基板）に無視できない屈折率の差がある場合に、積層（多層）であってもよい。これは特に、一般に摩耗防止及び／又は傷防止コーティングである下層コーティング、又は基板が高い屈折率を有する場合にあてはまるが、この表現は屈折率が１．５５以上、好適には１．５７以上であることを意味するものと理解されたい。
【０１７０】
この場合、下層は、主層と呼ばれる９０ｎｍ〜３００ｎｍの厚さの層とは別に、任意選択的にコーティングされた基板と、厚さが９０ｎｍ〜３００ｎｍの一般にシリカ系の層である当該層との間で挿入された好適には最大３つの他の層、より良好には最大２つの他の層を含んでいる。これらの追加的な層は好適には薄層であり、その機能は状況に応じて下層／下層コーティング界面又は下層／基板界面での複数の反射を制限することである。
【０１７１】
多層下層は好適には、主層とは別に、高屈折率であって厚さが８０ｎｍ以下、より良好には５０ｎｍ以下、更に良好には３０ｎｍ以下の層を含んでいる。当該高屈折率層は、状況に応じて高屈折率基板又は下層高屈折率コーティングと直接接触する。無論、基板（又は下層コーティング）の屈折率１．５５未満であっても、本実施形態を用いることができる。
【０１７２】
代替的に、下層は、主層及び上述の高屈折率層とは別に、屈折率が１．５５以下、好適には１．５２以下、より良好には１．５０以下、厚さが８０ｎｍ以下、より良好には５０ｎｍ以下、更に良好には３０ｎｍ以下であって上に前記高屈折率層が堆積されたＳｉＯ2主体の（すなわち好適にはシリカを少なくとも８０重量％含んでいる）材料の層を含んでいる。典型的には、この場合、下層は、ＳｉＯ2の２５ｎｍの層、ＺｒＯ2又はＴａ2Ｏ5の１０ｎｍの層及び下層の主層の層が、任意選択的にコーティングされた基板上にこの順に堆積されたものである。
【０１７３】
フィルタ及び任意選択的な下層は好適には、以下の技術の一つを用いて真空蒸着により堆積されている。ｉ）蒸着、任意選択的にイオンビームを利用する蒸着、ｉｉ）イオンビームスパッタリング、ｉｉｉ）陰極スパッタリング又はｉｖ）プラズマ強化された化学蒸着。これら各種の技術は、図書「Ｔｈｉｎ  Ｆｉｌｍ  Ｐｒｏｃｅｓｓｅｓ」及び「Ｔｈｉｎ  Ｆｉｌｍ  Ｐｒｏｃｅｓｓｅｓ  ＩＩ」（それぞれＶｏｓｓｅｎ  ａｎｄ  Ｋｅｒｎ編，Ａｃａｄｅｍｉｃ  Ｐｒｅｓｓ，１９７８  ａｎｄ  １９９１）に記述されている。真空蒸発技術が特に推薦される。
【０１７４】
好適には、フィルタが干渉フィルタである場合、フィルタのスタックの各層及び任意選択的な下層の堆積は真空蒸発により実行される。
【０１７５】
本発明の特別な一実施形態において、眼鏡レンズは、眼鏡レンズの前方主面からの平均光反射率Ｒvは２．５％以下である。
【０１７６】
好適には、当該平均光反射率Ｒvは２％以下、より良好には１．５％以下である。
【０１７７】
特に好適な一実施形態において、平均光反射率Ｒvは０．７％以下、より良好には０．６％以下である。
【０１７８】
好適な一実施形態において、眼鏡レンズは、眼鏡レンズの各主面からの平均光反射率Ｒv２．５％以下である。とりわけ、当該平均光反射率Ｒvは、特にレンズの後方主面から、１％以下、好適には０．７％以下である。
【０１７９】
本発明による好適な一実施形態によれば、後方主面は、ＰＣＴ／ＥＰ２０１１／０７２３８６号明細書に記述されているような従来の反射防止コーティング又は実際に好適には、紫外光を殆ど反射しないＵＶ領域で効果的な反射防止コーティングでコーティングされている。
【０１８０】
これにより、着用者の後ろから発せられ、レンズの後方主面へ入射して当該後方主面により着用者の目の方向に反射されがちなＵＶ光から着用者の目を保護することができる。
【０１８１】
ＩＳＯ規格１３６６６：１９９８に定義された関数Ｗ（λ）により重み付けされた、２８０ｎｍ〜３８０ｎｍの波長に対する、眼鏡レンズの後方主面からのＵＶ  ＲUVにおける平均反射係数は、３０°の入射角、及び４５°の入射角に対して７％以下、より良好には６％以下、更により良好には５％以下である。ＵＶ  ＲUVにおける平均反射係数は以下の関係式により定義される。
【数１】
0006510412.tif 000002
ここにＲ（λ）は、注目する波長における眼鏡レンズの後方主面からのスペクトル反射率を示し、Ｗ（λ）は、太陽スペクトルエネルギー分布Ｅｓ（λ）と相対スペクトル効率関数Ｓ（λ）の積に等しい重み付け関数を示す。
【０１８２】
ＵＶ光線に対する透過係数を計算可能にするスペクトル関数Ｗ（λ）は、ＩＳＯ規格１３６６６：１９９８に定義されている。
【０１８３】
ＵＶ領域で効果的な反射防止コーティングは好適には、少なくとも１つの高屈折率層及び少なくとも１つの低屈折率層の積層を含んでいる。
【０１８４】
本発明によるフィルタは、むき出しのフォトクロミック基板に直接堆積されていてよい。特定の用途において、フィルタを含む眼鏡レンズの主面を、当該主面上にフィルタが形成される前に、１つ以上の機能コーティングでコーティングすることが好適である。従来から光学部品に用いられるこれらの機能コーティングは非限定的に、衝撃防止プライマ層、摩耗防止及び／又は傷防止コーティング、偏光子コーティング及び／又は着色コーティングであってよい。
【０１８５】
一般に、フォトクロミック基板の前方及び／又は後方主面は、衝撃防止プライマ層、摩耗防止及び／又は傷防止コーティングによりコーティングされている。
【０１８６】
フィルタは好適には摩耗防止及び／又は傷防止コーティングの上に堆積される。摩耗防止及び／又は傷防止コーティングは、眼鏡レンズの分野で摩耗防止及び／又は傷防止コーティングとして従来から用いられている任意の層であってよい。そのようなコーティングについて、特に文献欧州特許第０６１４９５７号明細書に記述されている。
【０１８７】
本発明による眼鏡レンズはまた、疎水性コーティング及び／又は疎油性コーティング（汚れ防止トップコーティング）又はくもり防止コーティング等、フィルタ上に形成されていて表面特性を変えることができるコーティングを含んでいてよい。そのようなコーティングについて、特に文献米国特許第７６７８４６４号明細書に記述されている。これらのコーティングは好適にはフィルタの外層に堆積されている。これらは一般に、厚さが１０ｎｍ以下、好適には厚さが１〜１０ｎｍ、より良好には厚さが１〜５ｎｍである。
【０１８８】
典型的には、本発明によるフォトクロミック眼鏡レンズは、前方主面に衝撃防止プライマ層、摩耗防止及び／又は傷防止層、本発明によるフィルタ、及び疎水性及び／又は疎油性コーティングが順次コーティングされた基板を含んでいる。
【０１８９】
本発明によるフォトクロミック眼鏡レンズは好適には、眼鏡用の眼鏡レンズ、又はフォトクロミック眼鏡レンズ素材である。従って、本発明はまた、少なくとも１つのそのようなフォトクロミック眼鏡レンズを含むフォトクロミック眼鏡にも関する。
【０１９０】
フォトクロミック眼鏡レンズは、任意選択的に矯正を行う偏光レンズ又は着色サングラスレンズであってよい。
【０１９１】
フォトクロミック眼鏡レンズの基板の後方主面は、衝撃防止プライマ層、摩耗防止及び／又は傷防止層、ＵＶ防止反射防止コーティングであってもなくてもよい反射防止コーティング、及び疎水性及び／又は疎油性コーティングにより順次コーティングされていてよい。
【０１９２】
本発明によるフォトクロミック眼鏡レンズは、特に加齢による黄斑変性等の変性過程に起因する眼機能の低下に苦しむ着用者の目を青色光の光毒性から保護するために特に有利である。
【０１９３】
上述のようなフォトクロミック眼鏡レンズは、着用者の視覚コントラストを向上させる効果がある。
【０１９４】
上述の、本発明による眼鏡レンズに用いられる、フォトクロミック基板を含むフィルタの大部分はまた、透明基板を含む眼鏡レンズの一方の主面に適用された場合に特に有利である。
【０１９５】
これらのフィルタのうち、本発明によるフィルタは、前記表面に適用されると、透明基板を含む眼鏡レンズの主面に、０°〜１５°の入射角に対して、３３０ナノメートル〜３８０ナノメートルの波長にわたるＵＶＡ  Ｒm,UVAにおける平均反射係数が３１％未満、好適には３０％以下であるという特性をもたらす。
【０１９６】
好適な一実施形態において、前記フィルタの各層の個々の厚さは２００ナノメートル以下である。
【０１９７】
別の好適な実施形態において、本発明によるフィルタは、当該フィルタが堆積された主面のスペクトル反射率曲線の半値全幅ＦＷＨＭは７６ｎｍ以上１５０ｎｍ以下である。
【０１９８】
別の好適な実施形態において、本発明によるフィルタは、当該フィルタを含む透明基板の主面からの平均光反射率Ｒvが２．５％以下、より良好には１．５％以下、更に良好には１％以下である。
【０１９９】
本発明による別の一実施形態において、２個の前方及び後方主面の各々が本発明によるフィルタを含んでいる。一方が前方主面上及び他方が後方主面上にこのように形成された２個のフィルタは従って同一であっても、又は異なっていてもよい。
【０２００】
以下の実施例は、本発明をより詳細に記述しているが限定を示唆するものではない。
【実施例】
【０２０１】
１．一般的手順及び動作モード
本発明によるフィルタは、摩耗防止コーティングがなされた（欧州特許第６１４９５７号明細書の例３に記述されているコーティング）グレーのフォトクロミックＯＲＭＡ（登録商標）Ｔｒａｎｓｉｔｉｏｎｓ（登録商標）ＶＩ眼鏡に堆積される。
【０２０２】
蒸発装置及びＳｉＯ2及びＺｒＯ2層の堆積条件（蒸発率、圧力）は、特許出願国際公開第２００８１０７３２５号パンフレットに記述されている通りである。
【０２０３】
２．曲線の計算
本発明によるフィルタのスペクトル反射率曲線は、Ｔｈｉｎ  Ｆｉｌｍ  ＣｅｎｔｅｒからのソフトウェアパッケージＥｓｓｅｎｔｉａｌ  Ｍａｃ  Ｌｅｏｄ（バージョン９．４）を用いてモデリングされた。
【０２０４】
フィルタの特徴及びそれらの特性は下の３節で与える。
【０２０５】
実施例１〜３のフィルタを備えたフォトクロミック眼鏡レンズを実際に製造して、それらのスペクトル反射率曲線を測定した。
【０２０６】
３．フィルタスタック及び特性。スペクトル反射率曲線。結果
実施例１〜３のフォトクロミック眼鏡レンズの構造上の特徴及び光学性能について以下で詳述する（以下の表１を参照）。
【０２０７】
２８０ｎｍ〜７８０ｎｍの波長に対する、以下の実施例１〜２の前方主面への１５°の入射の角度でのスペクトル反射率曲線を図１及び２に示す。これらの図も、比較例Ｃ１及びＣ２（下記参照）のスペクトル反射率曲線を示す。
【０２０８】
平均反射係数の値は、前方主面についてのものである。係数Ｒm,UVA、Ｒm,B、Ｒm,400nm~450nm、及びＲvを、１５°の入射角に対して示す（これら各種の値は、波長の対応する範囲にわたる重み無し平均である）。
【０２０９】
本発明によるフォトクロミック眼鏡レンズが、光毒性青色光の反射率（Ｒm,B＞１０％）に関して極めて良好な特性を有しながら、可視領域における反射防止性能に悪影響を及ぼさない（１５°の入射角に対してＲv＜２．５％）ことに注意されたい。
【０２１０】
実施例１〜３のフォトクロミック眼鏡レンズは更に、透明度に関して優れた特性及び良好な比色中立性、良好な摩耗及び傷耐性を有し、熱湯に浸された後の機械的表面加工に対する良好な耐性を有している。基板に対するコーティングの接着性もまた大いに満足すべきものである。
【０２１１】
【表１】
0006510412.tif 000003
【０２１２】
比較例Ｃ１、Ｃ２及びＣ３
比較例Ｃ１及びＣ２の眼鏡レンズの構造的特徴及び光学的性能を以下に詳述する（以下の表２参照）。
【０２１３】
【表２】
0006510412.tif 000004
【０２１４】
比較例Ｃ１及びＣ２のフィルタは、仏国特許第１２５４５２９号明細書の下で出願された出願人の未公開特許出願に記述されているものと同種の広帯域フィルタである。
【０２１５】
比較例Ｃ３は、ＥＳＳＩＬＯＲから販売されている、Ｃｒｉｚａｌ（登録商標）Ａｌｉｚｅ反射防止処理によりコーティングされたグレーのＯｒｍａ（登録商標）Ｔｒａｎｓｉｔｉｏｎｓ（登録商標）ＶＩフォトクロミック眼鏡レンズである。
【０２１６】
更に、本発明によるフォトクロミック眼鏡レンズの効果（例３を参照）は、比較例Ｃ２のレンズに比べ、及び比較例Ｃ３のような市販のフォトクロミック眼鏡レンズに比べて、以下の表３で与える結果から理解されよう。
【０２１７】
％で表す眼鏡レンズの照射時の視覚透過係数Ｔvを、ＩＳＯ規格８９８０−３に定義された標準測定条件の下で時間（ここでは分単位）の関数として測定した。
【０２１８】
これらの測定は、ＩＳＯ規格８９８０−３の要件を満たすフォトクロミックテストベッドにより実行された。
【０２１９】
フォトクロミックテストベッドは、出力１５０ワットの２個のＯｒｉｅｌ（商標）キセノンランプからなる太陽シミュレータを含み、２３℃＋／−２℃の温度に調整されたチャンバ内に配置された眼鏡レンズを照射すべく、当該ランプのスペクトルを組み合わせた。
【０２２０】
高速ＭＣＳ５０１フォトダイオードアレイ分光計により、ガラスのスペクトル透過を連続的に測定した。
【０２２１】
測定の目的は、フォトクロミック基板を含む眼鏡レンズの挙動を検証する、特に１５分間の照明時間後に到達した可視透過率Ｔv［１５分］（％単位）のレベルを評価することであった。
【０２２２】
これにより、ＩＳＯ規格８９８０−３に従い眼鏡レンズの「クラス」が評価できるようになった。
【０２２３】
当該規格によれば、１８±２％未満の値Ｔv［１５分］を有するフォトクロミック基板を含む眼鏡レンズは、クラス３の眼鏡レンズであると考えられる。
【０２２４】
Ｔv［１５分］の値が１８±２％よりも高ければ眼鏡レンズはクラス２だけに対応している。
【０２２５】
結果を以下の表３に示す。
【０２２６】
【表３】
0006510412.tif 000005
【０２２７】
表３において、「青色のカットオフ」とラベル付けされた列は、表３の各種のレンズ例を、どの程度光毒性青色光のフィルタリングに効果的であるかにより特徴付けることができる。
【０２２８】
従って、当該列の行記号「Ｏ」は、対応する行のレンズが光毒性青色光を効果的に排除することを示す。逆に、当該列の行記号「Ｘ」は、対応する行のレンズが光毒性青色光を排除する効果が無いことを示す。
【０２２９】
更に、同じ表３において、列「フォトクロミック性能の維持」は表３の各種のレンズ例を、Ｃｒｉｚａｌ（登録商標）Ａｌｉｚｅ反射防止処理でコーティングされた、従って比較例Ｃ３に対応する標準フォトクロミック眼鏡レンズに対する自身の可視透過率Ｔv［１５分］の低下（絶対値）により特徴付けることができる。
【０２３０】
従って、当該列の行記号「Ｏ」は、対応する行のレンズの可視透過率Ｔｖ［１５分］が比較例Ｃ３に比べて５％未満低下した（絶対値）ことを示す。逆に、当該列の行の記号「Ｘ」は対応する行のレンズの可視透過率Ｔｖ［１５分］が比較例Ｃ３に比べて５％超（絶対値）低下したことを示す。比較例Ｃ３に対応する行の記号「−」は、比較が無目的であることを示す。
【０２３１】
本発明による例３のレンズは、クラス３着色レンズに対応するＴv［１５分］の値を実現可能にする。更に、測定により、着色／脱色率が本発明によるフィルタの存在による影響を受けないことが示された。着色／脱色曲線の形状は、比較例Ｃ３のような従来型のフォトクロミック眼鏡レンズと同一であった。
【０２３２】
比較例Ｃ２のレンズはＴv［１５分］の値が２５％であり、これは可視透過率の値が７％以上増大したことを表している。
【０２３３】
当該レンズは、クラス２だけに対応している。
【０２３４】
本発明によるフォトクロミック眼鏡レンズが、光毒性領域における青色光の効果的フィルタリング及び良好なスペクトル選択を可能にしながら、特にＴv［１５分］の値に関して優れたフォトクロミック特性を有し、本発明による眼鏡レンズは時間生物学的領域に対応する極めて僅かな青色光しかフィルタリングしないことに注目されたい。これは、所望のフィルタリング領域（４２０〜４５０ｎｍ）に相対的にシフトされて近ＵＶ及びＵＶＡにおいて相対的に高い最大反射率、及び好適には意図的に制限した領域４００〜４５０ｎｍ内の平均反射係率値とちょうど同じようなＲm,UVA値の両方を有する広帯域フィルタを用いた結果である。
【０２３５】
従って、本発明によるフォトクロミック眼鏡レンズにより、良好なフォトクロミック性能を保証しながら、且つ高水準の時間生物学的青色光を維持しながら、光毒性青色光を排除することができる。
【図１】
0006510412.tif 000006
【図２】
0006510412.tif 000007